ЗАЩИТНЫЙ ЭЛЕМЕНТ
PROTECTIVE ELEMENT

Настоящее изобретение относится к содержащему жидкокристаллический материал защитному элементу для защиты ценных предметов от подделки. Изобретение относится далее к ценному предмету, переводному материалу и способу изготовления подобных защитных элементов и ценных предметов, а также к способу проверки такого защитного элемента, соответственно ценного предмета.
Под ценным предметом согласно настоящему изобретению может подразумеваться любой защищаемый от подделки предмет, например фирменные товары или ценные документы. К ценным предметам согласно настоящему изобретению относятся, прежде всего, защищенные или защищаемые от подделки документы, такие как банкноты, но также акции, свидетельства, почтовые марки, чеки, чековые карточки, кредитные карты, удостоверения личности, паспорта, входные билеты, проездные билеты, авиабилеты и иные аналогичные документы, а также этикетки, печати, упаковки, защищенная от подделки бумага или иные элементы защиты различного рода продукции от подделки. В соответствии с этим упрощенное понятие "ценный документ" или "защитный элемент" всегда охватывает в последующем описании документы указанного типа.
Из DE 19941295 А1 известен защитный элемент с жидкокристаллическим материалом, обладающим термохромными свойствами. Подобный термохромный жидкокристаллический материал при нагреве меняет свой цвет, соответственно становится прозрачным и позволяет благодаря этому обнаружить защитный элемент как таковой.
Проблема, присущая подобным защитным элементам с жидкокристаллическим термохромным материалом, состоит в том, что для проявления термохромным материалом своего термохромного эффекта его температуру необходимо изменять на величину, которая не должна быть меньше определенного значения. Однако обеспечить изменение температуры термохромного материала на достаточную большую для ожидаемого изменения им своего цвета величину не всегда возможно.
Исходя из вышеизложенного, в основу настоящего изобретения была положена задача предложить ценный предмет, переводной элемент и защитный элемент, которые допускали бы возможность их простой не только визуальной, но и автоматической проверки независимо от температуры. Подобные ценный предмет, переводной элемент и защитный элемент должны также быть особо простыми в изготовлении и обеспечивать высокую степень защиты от подделки.
Еще одна задача изобретения состояла в разработке способа изготовления подобных защитного элемента и ценного предмета, а также способа проверки такого защитного элемента, соответственно ценного предмета.
Указанные задачи решаются с помощью отличительных признаков независимых пунктов формулы изобретения. Предпочтительные варианты осуществления изобретения приведены в соответствующих зависимых пунктах формулы.
Согласно изобретению предлагаемый в нем защитный элемент имеет по меньшей мере один жидкокристаллический материал, вызывающий линейную поляризацию света.
Подлинность защитного элемента можно проверять с высокой надежностью независимо от окружающей температуры, соответственно от создаваемой разности температур, проверяя, поляризован ли отраженный и/или пропущенный защитным элементом свет. Повышение степени защиты от подделки достигается, прежде всего, за счет использования поляризующих свет жидкокристаллических материалов, поскольку, с одной стороны, подобные материалы либо технологически сложны в получении, либо отсутствуют в свободной продаже, а с другой стороны, их в отличие от стандартных толстых и жестких поляризационных пленок можно легко адаптировать к защищаемым с их помощью от подделки объектам и перерабатывать методами, которые аналогичны методам, уже используемым для изготовления защищенной от подделки печатной продукции.
В качестве жидкокристаллического материала предпочтительно использовать лиотропные жидкие кристаллы. Такие лиотропные жидкие кристаллы наносят из содержащего их раствора с приложением сдвиговых усилий по меньшей мере на одну поверхность защитного элемента. Содержащий лиотропные жидкие кристаллы раствор предпочтительно при этом наносить слоем толщиной в несколько микрометров, чтобы после испарения растворителя на защитном элементе оставалось покрытие толщиной от 100 до 1000 нм. Толщина же традиционных поляризационных пленок составляет не менее 0,1 мм.
Изобретением предусмотрены самые разнообразные возможности использования предлагаемых в нем жидкокристаллических материалов. Так, например, жидкокристаллический материал можно наносить сплошным слоем или, что более предпочтительно, предусматривать его только на отдельных участках, прежде всего, в виде знаков или узоров.
Защитный элемент можно либо непосредственно выполнять на ценном предмете, либо предварительно подготавливать на отдельной основе. На материал ценного предмета, соответственно отдельной основы, на которой расположен защитный элемент, не накладывается при этом никаких ограничений. Предпочтительно, однако, таким материалом является бумага или полимерный материал, в том числе и в виде пленок. Защитный элемент при его изготовлении на отдельной основе может быть выполнен, например, в виде самонесущей этикетки, предпочтительно на полимерной основе. Предлагаемый в изобретении защитный элемент выполняют, прежде всего, в виде защитной нити, наиболее предпочтительно в виде ныряющей защитной нити. Ныряющая защитная нить обеспечивает возможность особо простой ее визуальной проверки, основанной на сравнении между собой ее участков, поляризующих и неполяризующих свет.
Поскольку в некоторых случаях могут возникнуть сложности с нанесением образующих защитный элемент слоев в определенной последовательности непосредственно на ценный предмет, может оказаться целесообразным выполнять защитный элемент в виде переводного материала, по меньшей мере частично подготавливая образующую защитный элемент слоистую структуру на соответствующей подложке.
При изготовлении защитного элемента в виде переводного материала путем подготовки всей образующей защитный элемент последовательности слоев на соответствующей подложке необходимо учитывать, что слои показанной на прилагаемых к настоящему описанию чертежах слоистой структуры защитного элемента должны располагаться на полосе-подложке переводного материала в обратной последовательности. Образующую защитный элемент слоистую структуру можно при этом подготавливать на бесконечной полосе-подложке. Для прикрепления защитного элемента к защищаемому ценному предмету используется клеевой слой, наносимый либо на ценный предмет, либо на самый верхний слой переводного материала. Для этой цели предпочтительно использовать термоплавкий клей. Для придания защитному элементу требуемых очертаний можно либо предусматривать клеевой слой только на предназначенных для переноса на ценный предмет участках переводного материала, либо только на таких участках активировать клей, например термоплавкий клей. После переноса защитного элемента на защищаемый ценный предмет полосу-подложку переводного материала удаляют, в результате чего на защищаемом ценном предмете остается только слоистая структура самого защитного элемента.
Ценный предмет, на который наносят защитный элемент, может представлять собой, например, защищенную от подделки бумагу, защищенный от подделки документ или же упаковку. Очевидно, что предлагаемым в изобретении защитным элементом можно снабжать и иные ценные предметы, требующие их защиты от подделки.
Защитный элемент предпочтительно полностью располагать на поверхности защищаемого предмета. Защитный элемент при его расположении полностью на поверхности защищаемого предмета можно выполнять значительно больших по занимаемой им площади размеров, благодаря которым оптический эффект, создаваемый жидкокристаллическим материалом, становится гораздо более заметным.
Другие преимущества и варианты осуществления изобретения более подробно рассмотрены ниже со ссылкой на прилагаемые чертежи. При этом изображенные на чертежах пропорции (что относится, прежде всего, к толщине различных слоев) не обязательно должны соответствовать реальным соотношениям размеров и служат преимущественно для более наглядного пояснения лежащих в основе принципов. Ниже изобретение исключительно для наглядного пояснения его сущности более подробно рассмотрено только на примере банкноты. Очевидно, однако, что изобретение вполне может использоваться и применительно к другим указанным выше ценным предметам. На прилагаемых к описанию чертежах, в частности, показано:
на фиг.1 - банкнота с предлагаемым в изобретении защитным элементом,
на фиг.2, 3 - различные варианты выполнения показанного на фиг.1 защитного элемента, изображенного в разрезе,
на фиг.4 - один из вариантов выполнения показанного на фиг.1 защитного элемента, изображенного в виде в плане,
на фиг.5, 6 - различные варианты выполнения показанного на фиг.4 защитного элемента, изображенного в разрезе,
на фиг.7 - один из вариантов выполнения банкноты с предлагаемым в изобретении защитным элементом и
на фиг.8, 9, 10 - устройства для проверки банкнот с предлагаемым в изобретении защитным элементом.
На фиг.1 показана выполненная из бумаги или полимера банкнота 1, имеющая проходящий по всей ее ширине защитный элемент 2 в виде полосы. Помимо показанного на чертеже защитного элемента банкнота 1 может, как очевидно, иметь и другие защитные признаки, в частности водяные знаки, оттиски со стальных гравюр, защитные нити, люминесцирующие и/или магнитные надпечатки и иные аналогичные элементы защиты.
Защитный элемент 2 имеет жидкокристаллический слой. Этот жидкокристаллический слой защитного элемента 2 содержит по меньшей мере один жидкокристаллический материал, вызывающий линейную поляризацию света. Защитный элемент 2 полностью расположен на поверхности банкноты 1, и поэтому эффект поляризации света жидкокристаллическим слоем, который предпочтительно нанесен в виде узоров и/или знаков, очень хорошо различим визуально. Такие узоры и/или знаки могут вызывать линейные поляризации света, имеющие различную ориентацию, т.е. поляризующее направление защитного элемента 2 может быть локально различным. Путем проверки, поляризован ли отраженный защитным элементом 2 и/или прошедший через него свет, и если да, то в каком направлении, можно с высокой степенью надежности проверять подлинность защитного элемента 2.
В качестве жидкокристаллического материала предпочтительно использовать лиотропные жидкие кристаллы. Лиотропными жидкими кристаллами называют образованные из органического материала жидкие кристаллы, которые обладают жидкокристаллическими свойствами в растворе, например водном, а также после удаления растворителя. Содержащий лиотропные жидкие кристаллы раствор предпочтительно наносить с приложением сдвиговых усилий на по меньшей мере одну поверхность защитного элемента. При этом содержащий лиотропные жидкие кристаллы раствор предпочтительно наносить слоем толщиной в несколько микрометров, чтобы после испарения растворителя на защитном элементе оставалось покрытие толщиной от 100 до 1000 нм. Остающееся на защитном элементе после испарения растворителя покрытие состоит из упорядоченных в надмолекулярные комплексы слоев органического материала, например полимеров. Поверхности молекул, а также их дипольные моменты оптического пропускания ориентированы перпендикулярно оси макроскопической ориентации оставшегося на защитном элементе покрытия. Тем самым поляризующее направление оставшегося на защитном элементе покрытия соответствует направлению сдвигового усилия, прикладывавшегося при нанесении содержащего лиотропные жидкие кристаллы раствора.
Подобные лиотропные жидкие кристаллы отчасти имеют поляризационные спектры, в которых отсутствует поляризация, и поэтому даже при скрещенном относительно их поляризующего направления анализаторе пропускают определенную составляющую спектра, в связи с чем свет, которым облучают защитный элемент 2, после прохождения через слой лиотропных жидких кристаллов не только линейно поляризуется, но и имеет определенный цвет, например красный, фиолетовый или синий. Прошедший через слой лиотропных жидких кристаллов линейно поляризованный свет может иметь и другие цвета, в том числе, например, и в невидимой области спектра. Так, в частности, возможна также поляризация инфракрасного или ультрафиолетового излучения. Таким образом, оптическое излучение в определенных диапазонах длин волн (определенных цветов) может избирательно подвергаться или не подвергаться поляризации. Анализ поляризации света и его остаточного цвета при скрещенных поляризаторах позволяет с особо высокой надежностью выявлять защитный элемент и проверять его подлинность.
Более подробную информацию о получении и нанесении лиотропных жидких кристаллов можно найти в US 5739296, US 6049428 и WO 02/087782 A1.
Описанный выше цветовой эффект, проявляющийся при прохождении света через защитный элемент 2, можно сделать наиболее хорошо заметным, если в качестве анализатора использовать линейный поляризатор, поляризующее направление которого повернуто на 90° относительно поляризующего направления жидкокристаллического слоя защитного элемента 2. Такой же эффект можно получить, используя для облучения защитного элемента 2 свет, уже линейно поляризованный с помощью линейного поляризатора, поляризующее направление которого повернуто на 90° относительно поляризующего направления жидкокристаллического слоя защитного элемента 2. Описанные выше поляризаторы, используемые для обнаружения защитного элемента, предпочтительно изготавливать на основе тех же лиотропных жидких кристаллов, которые применяются и в защитном элементе 2.
Поскольку описанный выше цветовой эффект основан на поглощении в анализаторе линейно поляризованного в определенной спектральной области света, идущего от защитного элемента, при внедрении защитного элемента в материал светорассеивающей основы, например в эмиссионную бумагу для печатания банкнот, или при его помещении на обратную сторону основы поляризация света исчезает, а вместе с ней пропадает и вышеописанный цветовой эффект. При частичном внедрении защитного элемента в материал основы аналогично так называемой ныряющей защитной нити при параллельной ориентации поляризующего направления анализатора наблюдаются лишь незначительные, а при повернутой на 90° - хорошо заметные различия в яркости и цвете между находящимися внутри материала основы и выходящими на ее поверхность участками защитного элемента.
Наряду с описанным выше жидкокристаллическим слоем защитный элемент 2 может иметь и другие слои, которые индивидуально или в сочетании с иными слоями защитного элемента 2 создают другие визуально хорошо различимые оптические эффекты.
Особенности слоистой структуры защитного элемента 2 более детально рассмотрены на примере некоторых предпочтительных вариантов его выполнения со ссылкой на фиг.2 и 3, где банкнота 1 показана в разрезе плоскостью А-А.
Согласно фиг.2 на бумажную или полимерную основу 3 банкноты 1, имеющую белую или светлую собственную окраску, в виде знаков или узоров нанесен слой 4 из лиотропных жидких кристаллов. Для повышения надежности сцепления слоя 4 из лиотропных жидких кристаллов с основой 3, прежде всего бумажной основой, на нее предварительно можно нанести грунтовочный слой. В качестве такого грунтовочного слоя можно использовать, например, бесцветный полимерный слой или красочный слой, поверхность которого имеет лишь незначительную шероховатость.
В определенных вариантах осуществления изобретения, в которых, например, предлагаемые в нем защитные элементы при пользовании снабженными ими предметами подвергаются значительным механическим нагрузкам или химическим воздействиям, жидкокристаллические материалы целесообразно покрывать защитным слоем 5. В качестве такого защитного слоя 5 можно использовать пленку, наносимую ламинированием на защитный элемент 2, либо слой защитного лака. При этом слой защитного лака можно наносить сплошным слоем или только на отдельные участки защитного элемента. Для нанесения лакового защитного слоя можно использовать, например, УФ-отверждаемые лаки, гибридные лаки, масляные печатные (олеографические) лаки или дисперсные лаки одно-, соответственно двухкомпонентного типа. Слой защитного лака предпочтительно наносить печатанием, например флексографской или офсетной печатью.
Защитный элемент 2 может также представлять собой отдельный элемент, который можно нанести на банкноту. Такой отдельный защитный элемент 2 может иметь структуру, которая соответствует описанной выше со ссылкой на фиг.2. В этом случае защитный элемент 2 его основой 3, которой может служить, например, прозрачная полимерная пленка, наклеивают на банкноту 1. Для этого в качестве образующего основу 3 полимера можно использовать термоплавкий клей.
Один из вариантов выполнения защитного элемента 2 в виде отдельного элемента показан на фиг.3. У такого защитного элемента на его основу 3, например прозрачную полимерную пленку, наносят слой 4 из лиотропных жидких кристаллов. Затем на этот жидкокристаллический слой 4 наносят клеевой слой 6, с помощью которого защитный элемент 2 прикрепляют к банкноте 1. В качестве клея для этого можно использовать термоплавкий клей. Для прикрепления защитного элемента 2 к банкноте 1 клей можно также наносить не на защитный элемент 2, а на банкноту 1.
При выполнении пленочной основы 3 из двупреломляющего материала (например, из подвергнутой вытяжке полимерной пленки), который обладает требуемой ориентацией и обеспечивает заданное фазовое смещение (например, представляет собой четверть- или полуволновую фазовую пластинку), показанная на фиг.2 или 3 многослойная структура в зависимости от последовательности расположения ее слоев воздействует на проходящий сквозь нее свет как линейный или как циркулярный (в более общем случае - эллиптический) поляризатор. В результате предлагаемый в изобретении защитный элемент (например, при его применении в качестве прозрачного фрагмента) обеспечивает различные типы поляризации света и возможности проверки в обоих возможных направлениях пропускания света, соответственно наблюдения.
На фиг.4-6 показаны другие предпочтительные варианты выполнения предлагаемого в изобретении защитного элемента 2, который на фиг.4 показан в виде в плане, а на фиг.5 и 6 - в разрезе плоскостью А-А, на котором наглядно изображена его слоистая структура.
На фиг.4 показан защитный элемент 2 с информацией 8. Эта информация 8 может быть представлена, например, в виде открытого текста, например, в виде буквенно-цифровых знаков.
Как показано на фиг.5, защитный элемент 2 состоит из основы 3, например прозрачной полимерной пленки, металлического слоя 7, который может быть нанесен на основу 3, например, путем ионного распыления, вакуумного напыления, наклеивания или иным путем и который отсутствует на участках с информацией 8, а также нанесенного на металлический слой слоя 4 из лиотропных жидких кристаллов. Вырезы, образованные в металлическом слое 7 символами, составляющими информацию 8, можно заполнить заполнителем, например прозрачным полимером.
На фиг.6 показан аналогичный изображенному на фиг.5 защитный элемент 2, у которого, однако, на основу 3 сначала нанесен слой 4 из лиотропных жидких кристаллов. Поверх него расположен металлический слой 7.
Защитный элемент 2 в показанных на фиг.5 и 6 вариантах его выполнения может иметь и другие компоненты, например описанный выше защитный слой, клеевой слой и т.д. Равным образом защитный элемент 2 можно изготовить непосредственно на банкноте 1, основа которой в этом случае одновременно образует и основу защитного элемента.
Описанные выше оптические эффекты у показанного на фиг.5 защитного элемента 2 можно наблюдать при прохождении сквозь него света только на участках, которые заняты составляющими информацию 8 символами. У защитного же элемента 2, показанного на фиг.6, описанные оптические эффекты будут наблюдаться только на участках, которые заняты составляющими информацию 8 символами, и при пропускании, и при отражении света.
На фиг.7 показан еще один вариант выполнения банкноты 1 с защитным элементом 2. Такой защитный элемент 2 при этом по меньшей мере частично внедрен в материал основы банкноты 1, и поэтому подобный защитный элемент 2, который представляет собой, например, защитную нить, виден только на определенных его участках 2а, которые выходят на поверхность банкноты. В этом случае описанные выше оптические эффекты можно увидеть только на этих участках 2а.
Защитный элемент можно также выполнять в виде переводного материала со слоистой структурой, которая аналогична описанной выше со ссылкой на фиг.1-6. В этом случае слои защитного элемента располагают на подложке переводного материала в обратной последовательности. В последующем такой переводной защитный элемент наносят на банкноту, после чего полностью или частично удаляют подложку.
Как указано выше, защитный элемент может иметь другие слои или компоненты, при этом дополнительные слои могут использоваться индивидуально или в сочетании между собой и могут покрывать весь защитный элемент или только отдельные его части.
Так, например, под поляризующим жидкокристаллическим слоем можно расположить флуоресцирующий слой или флуоресцирующие участки. В этом случае излучаемое ими флуоресцентное свечение будет линейно поляризовано.
Равным образом над или под поляризующим жидкокристаллическим слоем можно располагать интерференционные слои.
Возможно также изготовление интерференционных пигментов. Для этого на указанные выше интерференционные слои с одной или обеих сторон наносят жидкокристаллические слои. Сформированную таким путем слоистую структуру измельчают, получая пигменты, обладающие поляризующей способностью. Полученные таким путем поляризующие интерференционные пигменты можно использовать, в том числе и в смеси с неполяризующими интерференционными пигментами, для изготовления защитных элементов, на которые их можно, например, наносить печатанием. В этом случае подобные защитные элементы не только характеризуются зависимостью их цвета от направления, но и поляризуют обратно рассеянный свет.
Защитный элемент можно также снабжать другими поляризующими слоями, такими как дифракционные структуры, способные образовывать, например, голограммы.
Защитный элемент равным образом может содержать фазосдвигающий слой, обнаружить который можно с помощью фазовой пластинки.
Защитный элемент можно также выполнять в виде так называемой планшетки, помещаемой предпочтительно на поверхность основы банкноты и снабженной с одной или обеих сторон поляризующими слоями.
Согласно изобретению по меньшей мере один слой из лиотропных жидких кристаллов можно также располагать на прозрачном фрагменте. Под прозрачным фрагментом согласно настоящему изобретению подразумевается прозрачный участок банкноты. Прозрачный фрагмент может быть образован, например, основой самой банкноты, если основа выполнена из полимерного материала. Вместе с тем выполненный соответствующим образом прозрачный фрагмент, например полимерную пленку, можно также внедрять в материал бумажной основы банкноты. При этом наиболее целесообразно наносить на обе поверхности прозрачного фрагмента слои из лиотропных жидких кристаллов, располагая эти слои таким образом, чтобы их поляризующие направления были повернуты на 90° относительно друг друга. При соблюдении этого условия описанный выше цветовой эффект проявляется в максимальной степени.
В другом варианте пленка прозрачного фрагмента является двупреломляющей. В этом случае возникает описанная выше зависящая от направления поляризация пропускаемого света, которая носит линейный или циркулярный характер в зависимости от того, просвечивается ли защитный элемент со стороны жидкокристаллического слоя или со стороны пленки.
Прозрачный фрагмент может также иметь дифракционные структуры, образующие, например, полупрозрачную голограмму.
Как указано выше, защитный элемент 2 можно изготавливать либо непосредственно на банкноте 1, либо в виде отдельного защитного элемента 2, прикрепляемого к банкноте 1. Возможно также изготавливать отдельный защитный элемент 2 с еще не окончательной слоистой структурой, дополняемой, например, поляризующим или защитным слоем лишь после прикрепления защитного элемента 2 к банкноте 1.
На фиг.8-10 показаны устройства для проверки банкнот с предлагаемым в изобретении защитным элементом.
На фиг.8 показана система, состоящая из источника 10 света, детектора 11 и банкноты 1 с защитным элементом 2 и предназначенная для проверки подлинности банкноты 1 на основании отраженного от нее света. Проникающий через линейно поляризующий слой защитного элемента 2 свет от источника 10 линейно поляризуется. Этот свет рассеивается основой банкноты 1 и при этом деполяризуется. Рассеянный свет проходит через линейно поляризующий слой защитного элемента 2 и вновь линейно поляризуется. Наличие защитного элемента 2 можно подтвердить с помощью детектора 11, если детектированный им свет линейно поляризован. При наличии у защитного элемента 2 участков с различными поляризующими направлениями такие участки можно увидеть по возникающим между ними световым контрастам. Вместо поляризации или в дополнение к ней детектором 11 может анализироваться описанный выше определяемый типом используемых лиотропных жидких кристаллов цветовой эффект света, идущего от защитного элемента 2. При размещении перед источником 10 света и/или детектором 11 линейного поляризатора 12, соответственно 12', поляризующее направление которого повернуто на 90° относительно направления линейной поляризации света защитным элементом 2, указанный цветовой эффект, соответственно световой контраст, создаваемый исходящим от защитного элемента 2 светом, усиливается. В идеальном случае поляризаторы 12, соответственно 12' имеют линейно поляризующий слой, выполненный из тех же лиотропных жидких кристаллов, что и поляризующий слой защитного элемента 2.
На фиг.9а показана система, состоящая из источника 10 света, детектора 11 и банкноты 1 с защитным элементом 2 и предназначенная для проверки подлинности банкноты 1 на основании прошедшего через нее света. Свет от источника 10 проникает через основу банкноты 1 и линейно поляризующий слой защитного элемента 2. При этом свет линейно поляризуется. Наличие на банкноте защитного элемента 2 можно подтвердить с помощью детектора 11, если детектированный им свет линейно поляризован. Вместо поляризации или в дополнение к ней детектором 11 может анализироваться описанный выше определяемый типом используемых лиотропных жидких кристаллов цветовой эффект света, идущего от защитного элемента 2. При размещении перед источником 10 света линейного поляризатора 12, поляризующее направление которого повернуто на 90° относительно направления линейной поляризации света защитным элементом 2, указанный цветовой эффект, создаваемый исходящим от защитного элемента 2 светом, усиливается. В идеальном случае поляризатор 12 имеет линейно поляризующий слой, выполненный из тех же лиотропных жидких кристаллов, что и поляризующий слой защитного элемента 2.
В показанном на фиг.9б варианте защитный элемент 2 расположен на обращенной к источнику 10 света стороне банкноты 1. В этом случае проходящий через защитный элемент свет деполяризуется в результате его рассеяния основой банкноты 1, и поэтому в детекторе 11 не наблюдаются ни поляризация света, ни создаваемый им цветовой эффект. Подобная ситуация характерна, например, для ныряющей защитной нити на тех ее участках, на которых она внедрена в материал основы банкноты.
На фиг.10 показана система, в которой источник 10 света и детектор 11 поменяны местами по сравнению с системой, показанной на фиг.9. В показанном на фиг.10а варианте защитный элемент 2 освещается поляризованным светом, и поэтому даже сквозь рассеивающую основу банкноты 1 можно наблюдать по меньшей мере цветовой эффект, тогда как проходящий через банкноту свет из-за его рассеяния основой банкноты деполяризуется. В показанном на фиг.10б варианте при прохождении света сквозь защитный элемент и банкноту полностью отсутствует какой-либо эффект, поскольку освещающий защитный элемент 2 свет неполяризован, а линейно поляризованный поляризующим слоем свет вновь деполяризуется из-за его рассеяния основой банкноты.
Проверять наличие защитного элемента 2 по описанному выше создаваемому им цветовому эффекту и в отраженном, и в проходящем свете можно не только с помощью детектора 11, но и визуально. При этом, поворачивая поляризатор 12, соответственно 12' или банкноту относительно поляризующего направления, задаваемого направлением освещения или зрения, можно наблюдать усиление и ослабление этого цветового эффекта. При рассматривании ныряющих защитных нитей или иных частично внедренных в материал основы банкноты защитных элементов всегда имеется, кроме того, служащий эталоном "холостой" эффект, т.е. участки, на которых описанный выше эффект отсутствует.
Предусмотренное изобретением снабжение описанного выше прозрачного фрагмента поляризующим жидкокристаллическим слоем позволяет сделать визуальную проверку подлинности банкноты особо эффективной и простой. В этом случае прозрачный фрагмент может заменить собой поляризатор 12, соответственно 12'. При этом прозрачный фрагмент можно использовать для проверки других имеющихся на той же банкноте защитных элементов, для чего, например, банкноту требуется согнуть вдвое таким образом, чтобы прозрачный фрагмент оказался над проверяемым другим защитным элементом. Равным образом с помощью такого прозрачного фрагмента можно проверять и защитные элементы других банкнот.
Рассмотренные выше при описании поляризующих интерференционных пигментов эффекты изменения цвета также становятся особенно хорошо заметны при повороте поляризатора 12, соответственно 12'.
Очевидно, что в показанных на фиг.9 и 10 системах и установленный перед источником 10 света поляризатор, и установленный перед детектором 11 поляризатор можно также использовать в качестве анализатора. В этом случае независимо от положения защитного элемента 2 всегда можно наблюдать по меньшей мере цветовой эффект.
Описанная выше со ссылкой на фиг.9 и 10 проверка предлагаемого в изобретении защитного элемента пояснялась на примере защитного элемента, нанесенного на поверхность основы банкноты. Очевидно, однако, что возможны и другие варианты. Так, например, для изготовления банкноты можно использовать основу, которая не рассеивает свет, как, например, полимерная основа. Равным образом защитный элемент можно выполнить, как указано выше, в виде прозрачного фрагмента. В этих случаях рассмотренная выше при описании фиг.9 и 10 деполяризация света основой банкноты не происходит.
Источник 10 света может представлять собой источник белого света, например, лампу накаливания или газоразрядную лампу. Источник 10 света может быть снабжен собственным линейным поляризатором. В другом варианте источник 10 света может представлять собой, например, светодиод и соответственно излучать свет определенного, ограниченного спектрального состава. Если же излучаемый источником свет уже должен быть линейно поляризован, то в качестве источника света можно использовать поляризующий лазерный диод малой мощности либо для визуальной проверки - лазерную указку.
Рассмотренные при описании фиг.8 эффекты светового контраста можно наблюдать и при использовании показанных на фиг.9 и 10 устройств для проверки подлинности банкнот с предлагаемым в изобретении защитным элементом 2, соответственно при описанной выше визуальной проверке.